ТАБЛЕТКА ЯДЕРНОГО ТОПЛИВА С ПОВЫШЕННОЙ ТЕПЛОПРОВОДНОСТЬЮ И СПОСОБ ЕЕ ИЗГОТОВЛЕНИЯ

+
1. Таблетка ядерного топлива с повышенной теплопроводностью, содержащая структуру из спрессованного и спеченного порошка диоксида урана, отличающаяся тем, что структура таблетки выполнена из равномерно распределенных по границам зерен и внутри зерен порам, при этом внутри зерен расположены нанопоры, а также металлокластеры химических соединений урана с валентностью 0 и 2.
2. Таблетка по п.1, отличающаяся тем, что нанопоры выполнены размером от 1 до 200 нм и составляют не менее 50% общей пористости.
+
2
3. Таблетка по п.1, отличающаяся тем, что металлокластеры смеси химических соединений урана с валентностью 0 и 2 окружены UO.
+
4. Таблетка по п.1, отличающаяся тем, что общее содержание металлокластеров в виде смеси химических соединений урана с валентностью 0 и 2 составляет от 0,01 до 2 мас.%.
2
5. Способ изготовления таблетки ядерного топлива с повышенной теплопроводностью по п.1, включающий осаждение гидроксидов металла в две стадии, имеющих pH, прокаливание, спекание порошка смеси диоксида урана и прессование, использование рентгеновского фотонного спектроскопа, отличающийся тем, что осаждение проводят одновременным сливанием растворов уранилнитрата и аммиака в буфер при температуре 55-60±2°C в две стадии: на первой стадии поддерживают уровень pH равном от 6,5 до 6,7 единиц, на второй стадии проводят досаждение полиураната аммония (ПУА) при уровне pH равном от 9,0 до 10,5 единиц, прокаливание осуществляют при температуре от 600 до 680°C до восстановления UO, металлический уран расплавляют при температуре выше 1150°C, осуществляют спекание в незначительном количестве жидкой фазы при температуре от 1600 до 2200°C в водородно-азотной среде, до образования металлокластеров.
6. Способ по п.5, отличающийся тем, что осаждение проводят одновременным сливанием азотнокислого раствора, который содержит уран и добавку металла, и аммиака в буфер при температуре 55-60±2°C в две стадии: на первой стадии поддерживают уровень pH равном от 7,0 до 7,2 единиц, на второй стадии проводят досаждение полиураната аммония (ПУА) при уровне pH равном от 8,0 до 8,5 единиц.
2
7. Способ по п.5, отличающийся тем, что вводят механическим смешиванием в порошок UO добавку в количестве от 0,01 до 0,5%, содержащую аммиак.
8. Способ по п.5, отличающийся тем, что в качестве добавки, содержащей аммиак, используют: карбонат или бикарбонат аммония, парафенилендиамин, триазол и др.